"下記a、bの要件を満たす液晶ポリエステルからなる繊維製造用材料。a重量平均分子量が30000以下であり、且つ多分散度が2.5以下である。b流れ特性試験機を用い、ノズルの孔径0.5mm、せん断速度1000s-1の条件で360°Cにて測定した溶融粘度が、70Pas以下である。前記液晶ポリエステルは、下記式1、下記式2及び下記式3で表される繰返し単位を有する請求項1に記載の繊維製造用材料。1-O-Ar1-CO-2-CO-Ar2-CO-3-X-Ar3-Y-Ar1は、フェニレン基、ナフチレン基又はビフェニリレン基を表す。Ar2及びAr3は、それぞれ独立に、フェニレン基、ナフチレン基、ビフェニリレン基又は下記式4で表される基を表す。X及びYは、それぞれ独立に、酸素原子又はイミノ基-NH-を表す。Ar1、Ar2又はAr3で表される前記基にある水素原子は、それぞれ独立に、ハロゲン原子、炭素数1~10のアルキル基または炭素数6~20のアリール基で置換されていてもよい。4-Ar4-Z-Ar5-Ar4及びAr5は、それぞれ独立に、フェニレン基又はナフチレン基を表す。Zは、酸素原子、硫黄原子、カルボニル基、スルホニル基又はアルキリデン基を表す。前記液晶ポリエステルは、Ar1が1,4-フェニレン基である式1で表される繰返し単位と、Ar2が1,4-フェニレン基または1,3-フェニレン基である式2で表される繰返し単位と、Ar3が4,4’-ビフェニリレン基である式3で表される繰返し単位とを含む請求項2に記載の繊維製造用材料。前記液晶ポリエステルは、全繰り返し単位の合計含有量に対して、2,6-ナフチレン基を含む繰り返し単位の含有量が40モル以上である請求項2または3に記載の繊維製造用材料。請求項1から4のいずれか1項に記載の繊維製造用材料を紡糸して得られる繊維。従来知られた液晶ポリエステルを用いて成形した繊維は、高強度を発現するが、更なる高強度化が求められており改善の余地があった。本発明はこのような事情に鑑みてなされたものであって、繊維強度を向上させることが可能な繊維製造用材料を提供することを目的とする。また、このような材料を用いることにより、高い繊維強度を有する繊維を提供することを目的とする。上記の課題を解決するため、本発明は、下記a、bの要件を満たす液晶ポリエステルからなる繊維製造用材料を提供する。a重量平均分子量が30000以下であり、且つ多分散度が2.5以下である。b流れ特性試験機を用い、ノズルの孔径0.5mm、せん断速度1000s-1の条件で360°Cにて測定した溶融粘度が、70Pas以下である。本発明においては、前記液晶ポリエステルは、下記式1、下記式2及び下記式3で表される繰返し単位を有することが望ましい。1-O-Ar1-CO-2-CO-Ar2-CO-3-X-Ar3-Y-Ar1は、フェニレン基、ナフチレン基又はビフェニリレン基を表す。Ar2及びAr3は、それぞれ独立に、フェニレン基、ナフチレン基、ビフェニリレン基又は下記式4で表される基を表す。X及びYは、それぞれ独立に、酸素原子又はイミノ基-NH-を表す。Ar1、Ar2又はAr3で表される前記基にある水素原子は、それぞれ独立に、ハロゲン原子、炭素数1~10のアルキル基または炭素数6~20のアリール基で置換されていてもよい。4-Ar4-Z-Ar5-Ar4及びAr5は、それぞれ独立に、フェニレン基又はナフチレン基を表す。Zは、酸素原子、硫黄原子、カルボニル基、スルホニル基又はアルキリデン基を表す。本発明においては、前記液晶ポリエステルは、Ar1が1,4-フェニレン基である式1で表される繰返し単位と、Ar2が1,4-フェニレン基または1,3-フェニレン基である式2で表される繰返し単位と、Ar3が4,4’-ビフェニリレン基である式3で表される繰返し単位とを含むことが望ましい。本発明においては、前記液晶ポリエステルは、全繰り返し単位の合計含有量に対して、2,6-ナフチレン基を含む繰り返し単位の含有量が40モル以上であることが望ましい。また、本発明の繊維は、上述の繊維製造用材料を紡糸して得られる。本発明によれば、繊維強度を向上させることが可能な繊維製造用材料を提供することができる。また、このような材料を用いることにより、高い繊維強度を有する繊維を提供することができる。本実施形態の繊維製造用材料は、下記a、bの要件を満たす液晶ポリエステルからなる。a重量平均分子量が30000以下であり、且つ多分散度が2.5以下である。b流れ特性試験機を用い、ノズルの孔径0.5mm、せん断速度1000s-1の条件で360°Cにて測定した溶融粘度が、70Pas以下である。また、本実施形態の繊維は、上述の繊維製造用材料を紡糸して得られる。以下、本発明について詳細に説明する。液晶ポリエステル本実施形態の繊維製造用材料に用いられる液晶ポリエステルは、溶融状態で液晶性を示し、450°C以下の温度で溶融するものであることが好ましい。なお、液晶ポリエステルは、液晶ポリエステルアミドであってもよいし、液晶ポリエステルエーテルであってもよいし、液晶ポリエステルカーボネートであってもよいし、液晶ポリエステルイミドであってもよい。液晶ポリエステルは、原料モノマーとして芳香族化合物のみを用いてなる全芳香族液晶ポリエステルであることが好ましい。液晶ポリエステルの典型的な例としては、I芳香族ヒドロキシカルボン酸と、芳香族ジカルボン酸と、芳香族ジオール、芳香族ヒドロキシアミン及び芳香族ジアミンからなる群から選ばれる少なくとも1種の化合物と、を重合重縮合させてなるものII複数種の芳香族ヒドロキシカルボン酸を重合させてなるものIII芳香族ジカルボン酸と、芳香族ジオール、芳香族ヒドロキシアミン及び芳香族ジアミンからなる群から選ばれる少なくとも1種の化合物と、を重合させてなるものIVポリエチレンテレフタレート等のポリエステルと芳香族ヒドロキシカルボン酸とを重合させてなるものが挙げられる。ここで、芳香族ヒドロキシカルボン酸、芳香族ジカルボン酸、芳香族ジオール、芳香族ヒドロキシアミン及び芳香族ジアミンは、それぞれ独立に、その一部又は全部に代えて、その重合可能な誘導体が用いられてもよい。芳香族ヒドロキシカルボン酸及び芳香族ジカルボン酸のようなカルボキシル基を有する化合物の重合可能な誘導体の例としては、カルボキシル基をアルコキシカルボニル基又はアリールオキシカルボニル基に変換してなるものエステル、カルボキシル基をハロホルミル基に変換してなるもの酸ハロゲン化物、及びカルボキシル基をアシルオキシカルボニル基に変換してなるもの酸無水物が挙げられる。芳香族ヒドロキシカルボン酸、芳香族ジオール及び芳香族ヒドロキシアミンのようなヒドロキシル基を有する化合物の重合可能な誘導体の例としては、ヒドロキシル基をアシル化してアシルオキシル基に変換してなるものアシル化物が挙げられる。芳香族ヒドロキシアミン及び芳香族ジアミンのようなアミノ基を有する化合物の重合可能な誘導体の例としては、アミノ基をアシル化してアシルアミノ基に変換してなるものアシル化物が挙げられる。液晶ポリエステルは、下記式1で表される繰返し単位以下、繰返し単位1ということがある。を有することが好ましく、繰返し単位1と、下記式2で表される繰返し単位以下、繰返し単位2ということがある。と、下記式3で表される繰返し単位以下、繰返し単位3ということがある。とを有することがより好ましい。1-O-Ar1-CO-2-CO-Ar2-CO-3-X-Ar3-Y-Ar1は、フェニレン基、ナフチレン基又はビフェニリレン基を表す。Ar2及びAr3は、それぞれ独立に、フェニレン基、ナフチレン基、ビフェニリレン基又は下記式4で表される基を表す。X及びYは、それぞれ独立に、酸素原子又はイミノ基-NH-を表す。Ar1、Ar2又はAr3で表される前記基にある水素原子は、それぞれ独立に、ハロゲン原子、炭素数1~10のアルキル基または炭素数6~20のアリール基で置換されていてもよい。4-Ar4-Z-Ar5-Ar4及びAr5は、それぞれ独立に、フェニレン基又はナフチレン基を表す。Zは、酸素原子、硫黄原子、カルボニル基、スルホニル基又はアルキリデン基を表す。前記ハロゲン原子としては、フッ素原子、塩素原子、臭素原子及びヨウ素原子が挙げられる。前記アルキル基の例としては、メチル基、エチル基、n-プロピル基、イソプロピル基、n-ブチル基、イソブチル基、s-ブチル基、t-ブチル基、n-ヘキシル基、2-エチルヘキシル基、n-オクチル基及びn-デシル基が挙げられ、その炭素数は、通常1~10である。前記アリール基の例としては、フェニル基、o-トリル基、m-トリル基、p-トリル基、1-ナフチル基及び2-ナフチル基が挙げられ、その炭素数は、通常6~20である。Ar1、Ar2又はAr3で表される前記基にある水素原子がこれらの基で置換されている場合、その数は、Ar1、Ar2又はAr3で表される前記基毎に、それぞれ独立に、通常2個以下であり、好ましくは1個以下である。前記アルキリデン基の例としては、メチレン基、エチリデン基、イソプロピリデン基、n-ブチリデン基及び2-エチルヘキシリデン基が挙げられ、その炭素数は通常1~10である。繰返し単位1は、所定の芳香族ヒドロキシカルボン酸に由来する繰返し単位である。繰返し単位1としては、Ar1がp-フェニレン基であるものp-ヒドロキシ安息香酸に由来する繰返し単位、及びAr1が2,6-ナフチレン基であるもの6-ヒドロキシ-2-ナフトエ酸に由来する繰返し単位が好ましい。繰返し単位2は、所定の芳香族ジカルボン酸に由来する繰返し単位である。繰返し単位2としては、Ar2がp-フェニレン基であるものテレフタル酸に由来する繰返し単位、Ar2がm-フェニレン基であるものイソフタル酸に由来する繰返し単位、Ar2が2,6-ナフチレン基であるもの2,6-ナフタレンジカルボン酸に由来する繰返し単位、及びAr2がジフェニルエ-テル-4,4’-ジイル基であるものジフェニルエ-テル-4,4’-ジカルボン酸に由来する繰返し単位が好ましい。繰返し単位3は、所定の芳香族ジオール、芳香族ヒドロキシルアミン又は芳香族ジアミンに由来する繰返し単位である。繰返し単位3としては、Ar3がp-フェニレン基であるものヒドロキノン、p-アミノフェノール又はp-フェニレンジアミンに由来する繰返し単位、及びAr3が4,4’-ビフェニリレン基であるもの4,4’-ジヒドロキシビフェニル、4-アミノ-4’-ヒドロキシビフェニル又は4,4’-ジアミノビフェニルに由来する繰返し単位が好ましい。繰返し単位1の含有量は、全繰返し単位の合計量液晶ポリエステルを構成する各繰返し単位の質量をその各繰返し単位の式量で割ることにより、各繰返し単位の物質量相当量モルを求め、それらを合計した値に対して、通常30モル以上、好ましくは30以上80モル以下、より好ましくは40以上70モル以下、さらに好ましくは45以上65モル以下である。繰返し単位2の含有量は、全繰返し単位の合計量に対して、通常35モル以下、好ましくは10以上35モル以下、より好ましくは15以上30モル以下、さらに好ましくは17.5以上27.5モル以下である。繰返し単位3の含有量は、全繰返し単位の合計量に対して、通常35モル以下、好ましくは10以上35モル以下、より好ましくは15以上30モル以下、さらに好ましくは17.5以上27.5モル以下である。このような所定の繰返し単位組成を有する液晶ポリエステルは、耐熱性と成形性とのバランスに優れている。繰返し単位1の含有量が多いほど、溶融流動性や耐熱性や強度剛性が向上し易いが、あまり多いと、溶融温度や溶融粘度が高くなり易く、成形に必要な温度が高くなり易い。なお、繰返し単位2の含有量と繰返し単位3の含有量とは、実質的に等しいことが好ましい。繰返し単位2の含有量と繰返し単位3の含有量との割合は、[繰返し単位2の含有量]/[繰返し単位3の含有量]モル/モルで表して、通常0.9/1~1/0.9、好ましくは0.95/1~1/0.95、より好ましくは0.98/1~1/0.98である。なお、液晶ポリエステルは、繰返し単位1~3を、それぞれ独立に、2種以上有してもよい。また、液晶ポリエステルは、繰返し単位1~3以外の繰返し単位を有してもよいが、その含有量は、全繰返し単位の合計量に対して、通常10モル以下、好ましくは5モル以下である。液晶ポリエステルは、繰返し単位3として、X及びYがそれぞれ酸素原子であるものを有すること、すなわち、所定の芳香族ジオールに由来する繰返し単位を有することが、溶融粘度が低くなり易いので、好ましく、繰返し単位3として、X及びYがそれぞれ酸素原子であるもののみであることが、より好ましい。また、液晶ポリエステルは、必須の構成成分として繰返し単位1のAr1が1,4-フェニレン基、繰返し単位2のAr2が1,4-フェニレン基及び1,3-フェニレン基のいずれか一方、繰返し単位3のAr3が4,4’-ビフェニリレン基を含むこととすると、得られる繊維の強度や弾性率に優れる。さらに、液晶ポリエステルは、全繰り返し単位の合計含有量に対して、2,6-ナフチレン基を含む繰り返し単位の含有量が40モル以上であると、得られる繊維の電気特性低誘電正接に優れる。この場合、繰返し単位1としては、Ar1が2,6-ナフチレン基であるもの6-ヒドロキシ-2-ナフトエ酸に由来する繰返し単位が、得られる繊維の電気特性低誘電正接に優れるため好ましい。また、繰返し単位2としては、Ar2が2,6-ナフチレン基であるもの2,6-ナフタレンジカルボン酸に由来する繰返し単位、及びAr2が1,4-フェニレン基であるものテレフタル酸に由来する繰返し単位が、得られる繊維の電気特性低誘電正接に優れるため好ましい。さらに、繰返し単位3としては、Ar3が1,4-フェニレン基であるものヒドロキノンに由来する繰返し単位、及びAr3が4,4’-ビフェニリレン基であるもの4,4’-ジヒドロキシビフェニルに由来する繰返し単位が、得られる繊維の電気特性低誘電正接に優れるため好ましい。耐熱性や溶融張力が高い液晶ポリエステルの典型的な例は、i全繰返し単位の合計量に対して、Ar1が2,6-ナフチレン基である繰返し単位1、すなわち6-ヒドロキシ-2-ナフトエ酸に由来する繰返し単位を、好ましくは40モル以上74.8モル以下、より好ましくは40モル以上64.5モル以下、さらに好ましくは50モル以上58モル以下有し、iiAr2が2,6-ナフチレン基である繰返し単位2、すなわち2,6-ナフタレンジカルボン酸に由来する繰返し単位を、好ましくは12.5モル以上30モル以下、より好ましくは17.5モル以上30モル以下、さらに好ましくは20モル以上25モル以下有し、iiiAr2が1,4-フェニレン基である繰返し単位2、すなわちテレフタル酸に由来する繰返し単位を、好ましくは0.2モル以上15モル以下、より好ましくは0.5モル以上12モル以下、さらに好ましくは2モル以上10モル以下有し、ivAr3が1,4-フェニレン基である繰返し単位3、すなわちヒドロキノンに由来する繰返し単位を、好ましくは12.5モル以上30モル以下、より好ましくは17.5モル以上30モル以下、さらに好ましくは20モル以上25モル以下有し、かつ、vAr2が2,6-ナフチレン基である繰返し単位2の含有量が、Ar2が2,6-ナフチレン基である繰返し単位2及びAr2が1,4-フェニレン基である繰返し単位2の合計含有量に対して、好ましくは0.5モル倍以上、より好ましくは0.6モル倍以上のものである。液晶ポリエステルは、2,6-ナフチレン基を有するモノマーの合計量6-ヒドロキシ-2-ナフトエ酸、2,6-ナフタレンジカルボン酸及び2,6-ナフタレンジオールの合計量が、全モノマーの合計量に対して、40モル以上になるようにして、重合重縮合させることにより、製造することができる。液晶ポリエステルは、それを構成する繰返し単位に対応する原料モノマーを溶融重合させ、得られた重合物以下、プレポリマーということがある。を固相重合させることにより、製造することが好ましい。これにより、耐熱性や強度剛性が高い高分子量の液晶ポリエステルを操作性良く製造することができる。溶融重合は、触媒の存在下に行ってもよく、この触媒の例としては、酢酸マグネシウム、酢酸第一錫、テトラブチルチタネート、酢酸鉛、酢酸ナトリウム、酢酸カリウム、三酸化アンチモン等の金属化合物や、4-ジメチルアミノピリジン、1-メチルイミダゾール等の含窒素複素環式化合物が挙げられ、含窒素複素環式化合物が好ましく用いられる。繊維製造用材料の原料として用いる上記液晶ポリエステルは、流動開始温度が、通常280°C以上、好ましくは280°C以上400°C以下、より好ましくは280°C以上360°C以下である。流動開始温度が高いほど、耐熱性や強度剛性が向上し易いが、あまり高いと、溶融温度や溶融粘度が高くなり易く、繊維化しにくい傾向がある。なお、流動開始温度は、フロー温度又は流動温度とも呼ばれ、毛細管レオメーターを用いて、9.8MPa100kg/cm2の荷重下、4°C/分の速度で昇温しながら、液晶ポリエステルを溶融させ、内径1mm及び長さ10mmのノズルから押し出すときに、4800Pas48000ポイズの粘度を示す温度であり、液晶ポリエステルの分子量の目安となるものである小出直之編、液晶ポリマー-合成成形応用-、株式会社シーエムシー、1987年6月5日、p.95参照。また、液晶ポリエステルは、その重量平均分子量が30000以下であり、且つ多分散度が2.5以下である。好ましくは重量平均分子量が28000以下であり、且つ多分散度が2.4以下である。更に好ましくは重量平均分子量が28000以下であり、且つ多分散度が2.2以下である。本明細書において重量平均分子量は、以下のようにして算出した値を用いた。まず、液晶ポリエステルの代表サンプルをGPC-MALS法にて測定し、得られるMALSシグナルから以下の数式1から各溶出時間における分子量を求め、数式2から代表サンプルの絶対重量平均分子量を求めた。なお、数式1における右辺第2項は、右辺第1項に比べて小さいので捨象して計算した。Mw:絶対重量平均分子量、Mi:各溶出時間における試料の分子量、K:MALSの定数=装置定数×溶媒の屈折率2×屈折率濃度変化2、Rθi:各溶出時間における過剰レーリー比、A2:第2ビリアル係数、ci:各溶出時間における試料濃度上記数式1Kを算出するために用いる屈折率濃度変化dn/dcについては、分子量既知のポリスチレンのGPC-MALS曲線から当該ポリスチレンのdn/dc値を算出し、さらに、下記数式3から液晶ポリエステルの試料のdn/dc値を算出した。ASTD:単位量のポリスチレンが示すピーク面積、ASAM:単位量の試料が示すピーク面積次いで、標準ポリスチレンの分子量の対数とGPC測定における溶出時間との関係を、下記数式4で近似して分子量校正曲線を求め、さらに試料の重量平均分子量が上述の絶対重量平均分子量に一致するように、分子量校正曲線を調整した。M:分子量、t:溶出時間、Ai:係数このようにして求めた分子量校正曲線と、液晶ポリエステルのGPC曲線とを用いてデータ処理を行うことで、数平均分子量Mnを求めた。また、上記方法と同様の方法で数平均分子量Mnを求め、多分散度をMw/Mnとして求めた。維製造用材料としての液晶ポリエステルは、例えば重合反応によりその重量平均分子量が30000以下となるように調整し、更にはメジアン径X50が250μm以上600μm以下となるように篩い分けにより該液晶ポリエステルを選別するなどして作製することができるが、これに限定されるものではない。また、液晶ポリエステルは、流れ特性試験機を用いてノズルの孔径0.5mm、せん断速度1000s-1の条件で360°Cにて測定した溶融粘度が、70Pas以下を示す。当該溶融粘度が70Pasより大きいと得られる繊維の強度が低下する傾向があり、且つ低分子量成分が低減しにくい傾向がある。液晶ポリエステルは、好ましくは上記条件で360°Cにて測定した溶融粘度が40Pas以下を示すものであり、更に好ましくは上記条件で360°Cにて測定した溶融粘度が20Pas以下を示すものである。繊維化における液晶ポリエステルの長期熱安定性を考慮すると、用いる液晶ポリエステルは、上記条件で測定した溶融粘度が70Pas以下を示す温度が340°Cであることが好ましく、上記条件で測定した溶融粘度が40Pas以下を示す温度が340°Cであることがより好ましく、上記条件で測定した溶融粘度が20Pas以下を示す温度が340°Cであることがさらに好ましい。なお、上記溶融粘度は、繊維製造用材料の原料である上記液晶ポリエステルのパウダーについて測定した値と、後述するように押出機を用いて溶融混練し、ペレット状とした繊維製造用材料について測定した値と、の間で差が略見られない。そのため、測定が簡便なペレット状の繊維製造用材料について測定することとしてもよい。繊維製造用材料本実施形態の繊維製造用材料は、上述の液晶ポリエステルを、押出機を用いて溶融混練して調製することができる。溶融混錬した後には、ペレット状に成形することが好ましい。押出機としては、シリンダーと、シリンダー内に配置された1本以上のスクリュウと、シリンダーに設けられた1箇所以上の供給口と、を有するものが好ましく用いられる。さらに、押出機としては、シリンダーに設けられた1箇所以上のベント部を有するものがより好ましい。また、供給口の下流側には複数の供給口が設けられている場合には、各供給口の下流側にそれぞれ、ニーディング部を備えた押出機を用いることが好ましい。ここでニーディング部とは、スクリュウの一部に設けられて溶融混練を効率的に行うための部分をいう。該ニーディング部としては、ニーディングディスク右ニーディングディスク、ニュートラルニーディングディスク、右ニーディングディスク、ミキシングスクリュウ等を挙げることができる。本実施形態の繊維製造用材料は、シリンダーに設けられた1箇所以上のベント部を有する箇所に減圧設備を接続し、溶融混練時に減圧設備を用いてシリンダー内を脱気することで、溶融混錬している液晶ポリエステルの中から、残存する低分子量成分を除去し、含有量を低減させることで得られる。得られる繊維製造用材料は、流れ特性試験機を用いてノズルの孔径0.5mm、せん断速度1000s-1の条件で360°Cにて測定した溶融粘度が、70Pas以下を示す。上記条件で360°Cにて測定した溶融粘度が70Pasより大きいと、低分子量成分が低減しにくい傾向がある。液晶ポリエステルからなる繊維及び繊維布次に、上述した実施形態の繊維製造用材料を紡糸して得られる繊維及びこれを用いた繊維布不織布等について説明する。本実施形態の繊維は、上述の繊維製造用材料を紡糸して得られるものである。かかる繊維は、繊維製造用材料を公知の方法によって繊維化することにより得ることができ、例えば、繊維製造用材料を溶融紡糸することにより得ることができる。繊維製造用材料を溶融紡糸により繊維化する場合は、繊維製造用材料を加熱して溶融状態とし、この溶融状態の繊維製造用材料を所定のノズルを通して押し出すことにより、繊維製造用材料を引き伸ばしつつ冷却して再び固化させることで、繊維製造用材料が細線化した繊維を得ることができる。この際、溶融紡糸により引き伸ばされた繊維製造用材料を、そのまま巻き取る等すれば液晶ポリエステル繊維が得られる一方、繊維製造用材料が完全に固化する前に、ノズル等を移動させつつ所定の基板等の上に堆積させれば、液晶ポリエステル繊維からなる繊維布不織布を得ることができる。このような液晶ポリエステル繊維は、上述した本実施形態の繊維製造用材料を紡糸して得られるものであることから、誘電損失が小さく且つ高い耐熱性を有するものとすることができる。また、繊維製造用材料の原料である液晶ポリエステルは、長時間溶融状態としても粘度の低下が小さいという高い熱安定性を有していることから、上述した溶融紡糸による繊維化が容易であるほか、低い粘性を維持できるため、細い繊維の形成も可能である。したがって、本実施形態の液晶ポリエステル繊維及び繊維布不織布は、容易に繊維化がなされ、しかも細い繊維径を有し、更に低誘電損失及び高耐熱性という液晶ポリエステルの優れた特性をも維持したものとなり、電子部品をはじめとする様々な用途に適用可能なものとなる。以上のような構成の繊維製造用材料によれば、繊維強度のバラツキを小さくすることが可能となる。また、以上のような構成の液晶ポリエステル繊維によれば、上述の材料を用いることにより、繊維強度のバラツキを抑制した繊維となる。以下に本発明を実施例により説明するが、本発明はこれらの実施例に限定されるものではない。[溶融粘度]溶融粘度は、得られたペレットについて、株東洋機械製作所製の流れ特性試験機キャピログラフ1Bを用いて、各測定温度に対して、ノズルの孔径0.5mm、せん断速度1000s-1の条件で測定した。[流動開始温度]繊維製造用材料の原料である液晶ポリエステルの流動開始温度は、株島津製作所製の流動特性評価装置フローテスターCFT-500型を用いて測定した。試料約2gを内径1mm、長さ10mmのダイスを取り付けた毛細管型レオメーターに充填し、9.8MPa100kgf/cm2の荷重下において昇温速度4°C/分で液晶ポリエステルをノズルから押し出すときに、溶融粘度が4800Pas48000ポアズを示す温度を流動開始温度とした。[重量平均分子量、多分散度]液晶ポリエステルの重量平均分子量および多分散度は、GPC-MALS法にて測定した値を用い、上述の方法により求めた。測定条件GPC装置:ゲル浸透クロマトグラフGPC曲線-MALSMALS装置:多角度光散乱検出器DAWNDSPWyattTechnology波長:633nmカラム:ShodexKG46mmID×10cm:ShodexK806M80mmID×30cm:ShodexKG46mmID×30cm昭和電工溶媒:ペンタフルオロフェノール/クロロホルム重量比35/65流速:0.787mL/分試料濃度:0.04重量濾過:0.20μm-MillexLHMillipore注入量:0.200mL温度:23±2°C溶解性:測定溶媒に溶解目視確認検出器:示差屈折率検出器東ソー製、RI-8020データ処理:ASTRAWyattTechnologyプレポリマーの合成攪拌装置、トルクメータ、窒素ガス導入管、温度計および還流冷却器を備えた反応器に、p-ヒドロキシ安息香酸911g6.6モル、4,4’-ジヒドロキシビフェニル409g2.2モル、イソフタル酸91g0.55モル、テレフタル酸274g1.65モル、無水酢酸1235g12.1モルを加えて攪拌した。次いで、触媒として1-メチルイミダゾール0.17gを添加し、反応器内を十分に窒素ガスで置換した後、窒素ガス気流下で15分かけて150°Cまで昇温し、その温度を保持して1時間還流させた。次いで、1-メチルイミダゾール1.7gを添加した後、留出する副生酢酸、未反応の無水酢酸を留去しながら2時間50分かけて320°Cまで昇温させた。トルクの上昇が認められる時点を反応終了とみなし、内容物を取り出し、プレポリマーの粉末粒子径は約0.1mm~約1mmを得た。流動開始温度は257°Cであった。<合成例1>得られたプレポリマー粉末を、25°Cから250°Cまで1時間かけて昇温させた後、250°Cから270°Cまで2時間23分かけて昇温した。その後、270°Cで5時間保温して固相重合させ、さらに冷却することで、粉末状の液晶ポリエステルA-1を得た。液晶ポリエステルA-1の流動開始温度は315°Cであった。さらに、液晶ポリエステルA-1を、メジアン径が250μm以上600μm以下となるように篩い分けし、液晶ポリエステルA-1-1を得た。液晶ポリエステルA-1-1について重量平均分子量及び分散度を測定したところ、重量平均分子量が20800、多分散度が2.00であった。<合成例2>得られたプレポリマー粉末を、25°Cから250°Cまで1時間かけて昇温させた後、250°Cから275°Cまで2時間58分かけて昇温した。その後、275°Cで5時間保温して固相重合させ、さらに冷却することで、粉末状の液晶ポリエステルA-2を得た。液晶ポリエステルA-2の流動開始温度は320°Cであった。さらに、液晶ポリエステルA-2を、メジアン径が250μm以上600μm以下となるように篩い分けし、液晶ポリエステルA-2-1を得た。液晶ポリエステルA-2-1について重量平均分子量及び分散度を測定したところ、重量平均分子量が24200、多分散度が2.00であった。<合成例3>得られたプレポリマー粉末を、25°Cから250°Cまで1時間かけて昇温させた後、250°Cから280°Cまで3時間34分かけて昇温した。その後、275°Cで5時間保温して固相重合させ、さらに冷却することで、粉末状の液晶ポリエステルA-3を得た。液晶ポリエステルA-3の流動開始温度は330°Cであった。さらに、液晶ポリエステルA-3を、メジアン径が250μm以上600μm以下となるように篩い分けし、液晶ポリエステルA-3-1を得た。液晶ポリエステルA-3-1について重量平均分子量及び分散度を測定したところ、重量平均分子量が33900、多分散度が2.61であった。<合成例4>合成例2の液晶ポリエステルA-2粒子径は約0.1mm~約4mmを篩い分けすることなく、重量平均分子量及び分散度を測定したところ、重量平均分子量が20100、多分散度が3.05であった。<実施例1>合成例1で得られた液晶ポリエステルA-1-1を、二軸押出機PCM-30、株池貝製を用いて、加工温度330°Cにて溶融混練してペレット状に造粒加工した。得られたペレットについて、上記条件で溶融粘度を測定すると、350°Cで35Pasとなった。発明者の知見として、液晶ポリエステルの溶融粘度については、溶融混練前の液晶ポリエステルについて測定した値と、溶融混練後のペレットについて測定した値とに差が無いことが分かっている。一般に、液晶ポリエステルは、温度が上がるほど溶融粘度が下がることから、液晶ポリエステルA-1-1の溶融温度を360°Cにて測定すると、上記測定結果である35Pasよりも低い溶融粘度の値が得られることとなる。すなわち、液晶ポリエステルA-1-1を360°Cにて測定した溶融粘度は、70Pas以下となることがわかる。次いで、株中部化学機械製作所製のマルチフィラメント紡糸装置ポリマーメイトVを用い、溶融した材料をフィルターステンレス製を通過させた後に、ノズルから吐出し、350°Cで溶融紡糸した。ノズルは、孔径0.3mm、孔数24個のものを用い、吐出量25g/分、紡速400m/分で巻き取った。液晶ポリエステル繊維を金属ボビンに巻き、320°Cで12時間加熱処理した。こうして得られた各熱処理糸の引張強度試験片5本の平均値を測定した。<実施例2>液晶ポリエステルA-2-1について、実施例1と同様にしてペレット化した。得られたペレットについて、上記条件で溶融粘度を測定すると、350°Cで35Pasとなった。一般に、液晶ポリエステルは、温度が下がるほど溶融粘度が下がることから、液晶ポリエステルA-2-1の溶融温度を360°Cにて測定すると、上記測定結果である35Pasよりも低い溶融粘度の値が得られることとなる。すなわち、液晶ポリエステルA-2-1を360°Cにて測定した溶融粘度は、70Pas以下となることがわかる。得られたペレットを用い、実施例1と同様にして紡糸し、熱処理糸の引張強度を測定した。<比較例1>液晶ポリエステルA-3-1について、実施例1と同様にしてペレット化した。得られたペレットについて、上記条件で溶融粘度を測定すると、350°Cで35Pasとなった。一般に、液晶ポリエステルは、温度が下がるほど溶融粘度が下がることから、液晶ポリエステルA-3-1の溶融温度を360°Cにて測定すると、上記測定結果である35Pasよりも低い溶融粘度の値が得られることとなる。すなわち、液晶ポリエステルA-3-1を360°Cにて測定した溶融粘度は、70Pas以下となることがわかる。得られたペレットを用い、実施例1と同様にして紡糸し、熱処理糸の引張強度を測定した。<比較例2>液晶ポリエステルA-2について、実施例1と同様にしてペレット化した。得られたペレットについて、上記条件で溶融粘度を測定すると、350°Cで35Pasとなった。一般に、液晶ポリエステルは、温度が下がるほど溶融粘度が下がることから、液晶ポリエステルA-2の溶融温度を360°Cにて測定すると、上記測定結果である35Pasよりも低い溶融粘度の値が得られることとなる。すなわち、液晶ポリエステルA-2を360°Cにて測定した溶融粘度は、70Pas以下となることがわかる。得られたペレットを用い、実施例1と同様にして紡糸し、熱処理糸の引張強度を測定した。実施例および比較例について、引張強度の測定結果を以下の表1に示す。まず評価の結果、実施例および比較例について、いずれも液晶ポリエステル繊維の吐出開始から1時間までの間、液晶ポリエステル繊維の糸切れはなく安定的に紡糸することができた。また、実施例1,2で得られた繊維の引張強度は、比較例1,2で得られた繊維の引張強度よりも高強度を示した。これらの結果から、本発明の有用性が確かめられた。"